(57)【要約】【課題】優れた外観、耐食性、耐磨耗性を有するめっき皮膜構造および工業的に使用可能な処理工程を提供すること。【解決手段】以下の工程を包含する方法により、成形品の表面にめっきを処理するめっき成形品の製造方法：（ａ）成形品表面に、光沢硫酸銅めっきによって銅めっき皮膜を形成する工程、（ｂ）該銅めっき皮膜の表面に３価クロムめっきを行い第１のクロムめっき皮膜を形成する工程、（ｃ）該第１のクロムめっき皮膜の表面に、６価クロムめっきを行い、第２のクロムめっき皮膜を形成する工程。【選択図】なし【特許請求の範囲】
【請求項１】
以下の工程を包含する方法により、成形品の表面にめっきを処理するめっき成形品の製造方法：
（ａ）成形品表面に、光沢硫酸銅めっきによって銅めっき皮膜を形成する工程、
（ｂ）該銅めっき皮膜の表面に３価クロムめっきを行い第１のクロムめっき皮膜を形成する工程、
（ｃ）該第１のクロムめっき皮膜の表面に６価クロムめっきを行い、第２のクロムめっき皮膜を形成する工程。
【請求項２】
前記第１のクロムめっき皮膜の厚みが０．０５〜０．５μｍである請求項１に記載のめっき成形品の製造方法。
【請求項３】
前記第２のクロムめっき皮膜の厚みが０．１〜３．０μｍである請求項１に記載のめっき成形品の製造方法。
【請求項４】
前記３価クロムめっきを行う際の、３価クロムめっき浴に含まれるクロム濃度が１．０〜１０．０ｇ/Ｌである請求項１に記載のめっき成形品の製造方法。
【請求項５】
前記３価クロムめっきを行う際の、３価クロムめっき浴の酸化還元電位が１００〜２５０ｍＶである請求項１に記載のめっき成形品の製造方法。
【請求項６】
前記３価クロムめっきを行う際の、３価クロムめっき浴のｐＨが２．０〜５．０である請求項１に記載のめっき成形品の製造方法。
【請求項７】
請求項１〜６のいずれかの方法によって得られるめっき成形品。
【請求項８】
前記成形品が携帯電話の操作用ボタンである請求項７に記載のめっき成形品。
【請求項９】
成形品と、該成形品表面に形成された膜厚が１０〜５０μｍの銅めっき皮膜と、該銅めっき皮膜の表面に形成された膜厚が０．０５〜０．５μｍの３価クロムめっき皮膜と、該３価クロムめっき皮膜の表面に形成された膜厚が０．１〜３．０μｍの６価クロムめっき皮膜とを有するめっき成形品。
【発明の詳細な説明】
【技術分野】
【０００１】
本発明は、各種の金属およびＡＢＳ、ＰＣ/ＡＢＳ、ナイロンなどの樹脂素材に対して、ニッケルを使用することなく良好な外観、耐食性および耐磨耗性を有するめっき皮膜を形成するめっき成形品の製造方法およびその方法によって得られためっき成形品に関する。
【背景技術】
【０００２】
ニッケルめっきは優れた色調、耐食性などの特性を有し、クロムめっきを始めとする装飾めっきの下地めっきとしても使用される重要なめっき技術である。
【０００３】
しかし、ニッケルめっきが施された装飾品などを身に付けた場合、汗などによってニッケルめっきが溶出することで肌にかぶれ、湿疹、炎症などを引き起こすこと（ニッケルアレルギー）が問題となっている。
【０００４】
携帯電話、デジタルカメラなどの携帯機器を含む電化製品では、低コストあるいは軽量化のために成形品としてＡＢＳ，ＰＣ/ＡＢＳ、ナイロンなどに代表される樹脂が広く使用されている。これらの樹脂よりなるめっき成形品では、最外層に外観、耐磨耗性、耐食性の点で優れた特性を有するクロムめっきが使用される場合が多い。
【０００５】
このような場合においても下地層であるニッケルが外部に溶出しないこと、あるいはニッケルめっきを使用しないことが要求される。
【０００６】
現在、ニッケル代替めっきとしては、銅４０〜５５％、スズ（スペキュラム）合金皮膜が検討されており、ニッケルめっき使用しない樹脂めっき成形品の一般的な皮膜構造としては、樹脂素材/光沢硫酸銅/銅−スズ合金めっき/クロムめっきである。
【０００７】
しかしながら、銅−スズ合金めっきは、銅（Ｅ０＝+0.337Ｖ）とスズ（Ｅ０＝-0.136Ｖ）の析出電位の差が大きく、合金めっきを得るためには析出電位を接近させる必要がある。このために、めっき浴中に錯化剤を添加することが必要となるが、銅−スズ合金めっき浴では、有害なシアンを錯化剤に使用したものが多くある。
【０００８】
このシアンを含有する銅−スズ合金めっき浴を樹脂めっきに使用する場合、光沢硫酸銅めっき後に銅−スズ合金めっき浴（シアン含有）に浸漬すると、成形品表面と硫酸銅めっき皮膜の界面部分からシアンを含むめっき液のしみ込みが起こり、このことが原因となり、成形品表面/光沢硫酸銅めっき皮膜の間で剥離が発生する場合がある。
【０００９】
近年では、有害なシアンを含有しない銅−スズ合金めっき浴（ピロリン酸浴など）が開発されており、この浴を使用した場合には、上記のめっき液の染み込みによる剥離に関する問題は解決される。
【００１０】
しかし、シアンを含有しない銅−スズ合金めっき浴においても以下に示すような問題が存在する。
【００１１】
（１）シアン含有のめっき浴を使用して形成した皮膜と比較すると、めっき皮膜の硬度が低いため、必要な耐磨耗性を確保するためにめっき皮膜の膜厚を厚くすることが必要である。しかし、
（２）皮膜の応力がシアン含有のめっき浴からの皮膜と比較すると高いため、充分な耐磨耗性を確保するために膜厚を増加すると、皮膜にクラックが発生する。
【００１２】
（３）強い錯化剤であるシアンを使用していないため、めっき液が不安定であり、浴寿命が短くなり、生産コストが上がる。
【００１３】
例えば、特開２００８−１４３１６９号公報（特許文献１）には、版母材と、その版母材の表面に設けられかつ表面に多数のグラビアセルが形成された銅めっき皮膜と、銅めっき皮膜の表面を被覆する３価クロムめっき液から得られるクロムめっき皮膜とを含み、クロムめっき皮膜を過熱水蒸気によって加熱処理したグラビア製版ロールが開示されている。
【００１４】
しかし、この特許文献１では、３価クロムめっき皮膜を過熱水蒸気によって加熱処理することが必要であるので、生産性が低下する。また、得られた３価クロムめっき皮膜は、外観、耐食性および耐磨耗性が不十分である。
【特許文献１】特開２００８−１４３１６９号公報
【発明の開示】
【発明が解決しようとする課題】
【００１５】
本発明は、上記した従来技術の問題点に鑑みてなされたものであり、その主な目的は従来のニッケルを使用しないめっきの問題点、特に、銅−スズ合金めっきを用いることなく、優れた外観、耐食性、耐磨耗性を有するめっき皮膜構造および工業的に使用可能な処理工程を提供することを目的とする。
【課題を解決するための手段】
【００１６】
本発明者は、上記の目的を達成するべく、鋭意研究を重ねてきた。
【００１７】
その結果、ニッケルめっきを使用することなく、従来の膜構造と同等の外観、耐食性、耐磨耗性を有する皮膜構造および処理工程を見出し、ここに本発明を完成するに至った。
【００１８】
すなわち、本発明は、以下の工程を包含する方法により、成形品の表面にめっきを処理するめっき成形品の製造方法であり、そのことにより上記目的が達成される。
（ａ）成形品表面に、光沢硫酸銅めっきによって銅めっき皮膜を形成する工程、
（ｂ）該銅めっき皮膜の表面に３価クロムめっきを行い第１のクロムめっき皮膜を形成する工程、
（ｃ）該第１のクロムめっき皮膜の表面に６価クロムめっきを行い、第２のクロムめっき皮膜を形成する工程。
【００１９】
一つの実施形態では、前記第１のクロムめっき皮膜の厚みが０．０５〜０．５μｍである。
【００２０】
一つの実施形態では、前記第２のクロムめっき皮膜の厚みが０．１〜３．０μｍである。
【００２１】
一つの実施形態では、前記３価クロムめっきを行う際の、３価クロムめっき浴に含まれるクロム濃度が１．０〜１０．０ｇ/Ｌである。
【００２２】
一つの実施形態では、前記３価クロムめっきを行う際の、３価クロムめっき浴の酸化還元電位が１００〜２５０ｍＶである。
【００２３】
一つの実施形態では、前記３価クロムめっきを行う際の、３価クロムめっき浴のｐＨが２．０〜５．０である。
【００２４】
また、本発明のめっき成形品は、上記いずれかの方法によって得られる。
【００２５】
一つの実施形態では、前記成形品が携帯電話の操作用ボタンである。
【発明の効果】
【００２６】
上記したように、有害なシアンを含有する、あるいは制御の困難である銅−スズ合金めっきを行うことなく、銅めっき皮膜上に直接クロムめっきを行うことにより、簡単に、低コストで問題となるニッケルめっきアレルギー対策を行うことが可能である。
【００２７】
銅−スズ合金めっき皮膜は、光沢硫酸銅めっき皮膜と比較して硬度が高いため、耐磨耗性試験などでは銅−スズ合金めっき皮膜が存在することは皮膜構造としては有利である。
【００２８】
しかし、現状、銅−スズ合金めっき浴として安定な性能を示すものは有害なシアンを含有するシアン浴であり、排水処理、作業環境上からも好ましくない。近年では、錯化剤としてシアンを含有しないものも開発されてはいるが、実際の過酷な作業条件ではめっき浴の安定性などの点から問題がある。
【００２９】
光沢硫酸銅めっきは広く用いられているめっき浴であり、光沢剤を添加することで非常に良好な光沢外観を得ることができ、その浴管理も容易である。
【００３０】
耐磨耗性については、硫酸銅めっきによって形成された銅皮膜上に形成する高い硬度（1000Ｈｖ程度）を有する３価あるいは６価クロムめっき皮膜を厚く形成することで解決できる。
【発明を実施するための最良の形態】
【００３１】
以下に、本発明を詳細に説明する。
【００３２】
本発明で使用する成形品は、ＡＢＳ樹脂、ＰＣ/ＡＢＳ樹脂、ナイロンなどの樹脂によって成形されたものがあげられる。例えば、射出成形された成形品があり、具体的には携帯電話、デジタルカメラの操作ボタンなどがある。
【００３３】
特に、ＡＢＳ樹脂にて形成された一次成形品と、該一次成形品の内側に二色成形によって成形された二次成形品とを有する２色成形品を使用することができる。２次成形品２はＰＣ等の透明な樹脂にて形成することもできる。また、樹脂素材以外に、各種の金属を対象として本発明の方法に従ってめっきすることもできる。
【００３４】
この成形品の表面に以下の工程によりめっき処理が行われる。
１）光沢硫酸銅めっき
図１に光沢硫酸銅めっきの概略工程を示す。
【００３５】
成形品表面を脱脂し、水洗した後、クロム酸ー硫酸エッチングを行う。好ましいエッチング条件は図１に示したとおりである。
【００３６】
次に、成形品を水洗した後、中和、水洗を行い、プレディップし、次いで触媒化する。
【００３７】
触媒化した成形品を水洗した後、導体化し、水洗した後、電気銅めっきを行う。
【００３８】
なお、上記光沢硫酸銅めっき方法は、一例であるので、その他の公知の方法に従って、実施してもよい。
２）銅めっきの浴種
装飾用に使用される銅めっきとしては、ほとんどが、硫酸銅であり、他のピロリン酸浴、シアン浴が使用されることはない。
【００３９】
銅めっき浴に使用される光沢剤については、特に限定的でなく、必要な光沢を得ることができれば、従来より公知のものを使用可能である。
【００４０】
この段階で、光沢が不十分であれば、３価あるいは６価クロム処理後の光沢が出ない。
３）３価クロムめっきを行う必要性
硫酸銅めっきによって形成された皮膜上に、６価クロムめっきを直接製膜することは困難である。この理由は、６価クロムめっき浴のｐＨや酸化力が影響しているものと思われる。すなわち、一般的な、６価クロムめっき浴（サージェント浴）は、クロム酸２５０ｇ/Ｌ+９８％硫酸２．５ｇ/Ｌ程度の組成であり、ｐＨが低く、めっき浴の酸化力が高い（酸化還元電位が高い）ことが特徴である。このため、銅めっき皮膜が６価クロムめっき浴中に浸漬された時点で銅表面の酸化、溶解が起こるために正常に（きれいに）クロムめっきができないものと推測される。
【００４１】
これに対して、３価クロムめっきでは、金属塩が３価クロム塩（硫酸クロムなど）であり、金属濃度も６価クロム浴と比較すると、低く、ＯＲＰ（酸化還元電位）も低い値を示す。３価クロムめっき浴は、一般にｐＨも３程度であり、３価クロムめっき浴中に銅めっき皮膜が浸漬された場合でも、銅めっき皮膜の酸化あるいは溶解が起こりにくいため、銅めっき皮膜上に３価クロムめっきは正常に製膜するものと思われる。
４）３価クロムめっき浴
３価クロムめっき浴は、以下（a）〜（ｇ）を含有することができる。
【００４２】
（a）クロム成分としては、硫酸クロム、塩基性硫酸クロム、塩化クロム、酢酸クロムなどの水溶性３価クロム化合物を含み、（ｂ）導電性塩として硫酸ナトリウム、硫酸カリウム、硫酸アンモニウム、塩化ナトリウム、塩化カリウム、塩化アンモニウムなどを含み、（ｃ）クロムの酢化剤として、蟻酸、酢酸などのモノカルボン酸またはその塩、シュウ酸、マロン酸、マレイン酸などのジカルボン酸、クエン酸、リンゴ酸、グリコール酸などのヒドロキシカルボン酸、またはそれらの塩を含有することができる。
【００４３】
さらに、（ｄ）ｐＨ緩衝剤として、ホウ酸、ホウ酸ナトリウムなどを含んでもよい。
【００４４】
また、３価クロムめっき浴に含まれるクロム濃度は、１．０〜１０．０ｇ/Ｌが好ましい。さらに好ましくは、２．５〜４．０ｇ/Ｌである。
【００４５】
さらに、３価クロムめっき浴の酸化還元電位は、１００〜２５０ｍＶが好ましい。さらに好ましくは、１４０〜２００ｍＶである。
【００４６】
３価クロムめっき浴のｐＨは、２．０〜５．０が好ましい。さらに好ましくは、３．３〜３．８である。
【００４７】
市販品としては、奥野製薬工業製の「トップファインクロム」を使用することができる。
【００４８】
このめっき浴は、浴中の金属濃度が、３．５ｇ/Ｌと低く、浴のｐＨが３．５程度と高いため、浴のＯＲＰが低い（酸化力が弱い）ものである。さらに、めっき浴中の錯化剤量が少ないため、キレート効果による銅めっき皮膜溶解量も他社の３価クロムめっき浴と比較して低いことが確認されている。
【００４９】
この３価クロムめっきによって形成される皮膜（クロムめっき皮膜）の厚みは０．０５〜０．５μｍが好ましい。さらに好ましくは、０．１〜０．３μｍである。
【００５０】
なお、ＯＲＰ（酸化還元電位）は次のようにして測定した。
【００５１】
ＯＲＰ測定には、アズワン株式会社製のラコムテスターＯＲＰ計を使用した。
測定結果は、以下に示す。
【００５２】
上記の３価クロムめっき浴はいずれもクロム酸塩に硫酸クロム（３価）を使用するタイプである。
【００５３】
他社品の詳細な組成は不明であるが、トップファインクロムは、金属濃度およびＯＲＰが低いと思われる。
５）３価クロムめっき/６価クロムめっきの構造が必要である理由
ニッケルめっきが要求される部品は、人が触れる部分（携帯電話、デジタルカメラの操作ボタンなど）に用いられるため、ある程度の耐磨耗性が要求される。
【００５４】
一般的に３価クロムめっきの皮膜硬度は６価クロムめっきの皮膜硬度とほぼ同程度の９００〜１０００Ｈｖ程度を示す。
【００５５】
本発明の方法における、ニッケルめっきを使用しない工程では、銅−スズ合金めっきを行わないため、耐磨耗性を維持するために、クロムめっき皮膜の膜厚を１μｍ以上製膜することが望ましい。
【００５６】
現在、市販されている３価クロムめっき（硫酸クロムを使用するタイプ）は装飾用であり、厚く製膜すると外観不良（クモリなど）が発生する。
また、３価クロムめっき皮膜の製膜速度も６価クロムめっき皮膜と比較すると小さく（１/１０程度）、良好な光沢外観、耐摩耗性、耐食性、生産性を考慮すると、最外層には６価クロムめっき皮膜を用いることが好ましい。
６）基本的なめっき皮膜構造（膜厚など）
ＡＢＳ樹脂などで成形品を製造する場合には、光沢外観を得るために光沢硫酸銅めっき皮膜は、１０〜５０μｍ程度の膜厚が好ましい。さらに好ましくは２０〜４０μｍである。
【００５７】
３価クロムの膜厚は厚くする必要はなく、６価クロムめっきを正常に析出させるためのものであり、０．０５〜０．５μｍであれば十分である。特に好ましい３価クロムの膜厚は、０．１〜０．３μｍである。
【００５８】
この段階で皮膜表面にクモリなどが発生すると６価クロムめっき皮膜の外観にも影響するため、実際には必要最小限の膜厚にとどめることが望ましい。
【００５９】
６価クロムめっき皮膜の膜厚は品物に要求される耐磨耗性との兼ね合いで決定される。耐磨耗性試験が厳しい場合には、厚く製膜（２μｍ以上など）することが必要となる。
【００６０】
一般的には、６価クロムめっき皮膜の膜厚は０．１〜３．０μｍであり、特に好ましい膜厚は１．５〜２．５μｍである。
【実施例】
【００６１】
以下に実施例および比較例を挙げて本発明を説明する。
【００６２】
比較例１，２および実施例１〜３については、素材にＰＣ/ＡＢＳ樹脂の
２色成形品を使用した。
【００６３】
この成形品についてクロム酸−硫酸エッチング処理を行い、成形品表面に親水性および微細孔を形成した後、直接硫酸銅めっきプロセス（奥野製薬工業製  トップＣＲＰプロセス）を用いて、触媒付与、導電化処理、直接硫酸銅めっきを行ったものを使用した。
【００６４】
実施例４については、ＳＰＣＣ鋼板を素材として使用した。
（比較例１）
光沢硫酸銅めっき（膜厚３０μｍ）を行ったＰＣ/ＡＢＳ樹脂よりなる２色成形品を用いて、銅−スズ合金めっき（シアン含有）浴を用いて、銅−スズ合金めっき皮膜（膜厚５μｍ）を形成した。その後、成形品表面に３価クロムめっきを行い、０．１μｍ製膜した後、さらに６価クロムめっき（サージェント浴）を０．３μｍ製膜した。
（比較例２）
光沢硫酸銅めっき（膜厚２０μｍ）を行ったＰＣ/ＡＢＳ樹脂よりなる２色成形品を用いて、銅−スズ合金めっき（ピロリン酸含有）浴を用いて、銅−スズ合金めっき皮膜（膜厚１０μｍ）を形成した。その後、成形品表面に３価クロムめっきを行い、０．１μｍ製膜した後、続いて６価クロムめっき（サージェント浴）を０．３μｍ製膜した。
（実施例１）
光沢硫酸銅めっき（膜厚３０μｍ）を行ったＰＣ/ＡＢＳ樹脂よりなる成形品を用いて、銅−スズ合金めっきを行わずに、直接成形品表面に３価クロムめっきを行い、０．１μｍ製膜した。その後、耐食性、耐摩耗性を確保するため、さらに成形品表面に６価クロムめっき（サージェント浴）を２μｍ製膜した。
（実施例２）
光沢硫酸銅めっき（膜厚３０μｍ）を行ったＰＣ/ＡＢＳ樹脂よりなる成形品を用いて、銅−スズ合金めっきを行わずに、直接３価クロムめっきを行い、０．３μｍ製膜した。その後、耐食性、耐摩耗性を確保するために、成形品表面に６価クロムめっき（サージェント浴）を２．５μｍ製膜した。
（実施例３）
光沢硫酸銅めっき（膜厚３０μｍ）を行ったＰＣ/ＡＢＳ樹脂よりなる成形品を用いて、銅−スズ合金めっきを行わずに、直接３価クロムめっきを行い、１．０μｍ製膜した。その後、水洗を行い、成形品表面に６価クロムめっき（サージェント浴）を１．５μｍ製膜した。
（実施例４）
ＳＰＣＣ鋼板に光沢硫酸銅めっき（膜厚２０μｍ）を行った後、３価クロムめっき浴を用いて、膜厚０．３μｍのクロムめっき皮膜を形成した。その後、水洗を行い、６価クロムめっき（サージェント浴）を１．５μｍ製膜した。
（評価方法）
１）皮膜外観：目視によりめっき成形品の表面にクモリなどの不良がないこと。
【００６５】
２）クラック：実体顕微鏡観察によりめっき成形品の皮膜にクラックが認められないこと。
【００６６】
３）皮膜の剥離：めっき成形品表面の界面部分においてめっき皮膜の剥離やふくれが発生していないこと。
【００６７】
４）塩水噴霧試験：めっき成形品を７２時間放置した後、めっき成形品表面にサビが発生していないこと。
【００６８】
５）消しゴム磨耗試験：市販の消しゴムを用いた磨耗試験によりめっき成形品の下地のめっき皮膜が露出しないこと。
６）打鍵試験：人工爪におる打撃試験で皮膜の剥離、磨耗のないこと。
【００６９】
上記実施例および比較例で得られた各めっき成形品について、上記試験項目を評価し、その結果を表１に示した。
【００７０】
【表１】
2010084224.tif 000002
以上の結果から次のことがわかる。
【００７１】
ニッケル代替めっきである銅−スズ合金めっきを樹脂めっきに適応した場合、比較例１で示すように、シアン浴を使用した場合には、樹脂/硫酸銅めっき皮膜界面へのめっき液の染み込みが原因と思われる剥離が観察された。
【００７２】
また、実施例２に示したように、シアンを使用しない銅−スズ合金めっき浴を使用した場合には、皮膜硬度がシアン浴を使用して形成した皮膜と比較して低いため膜厚を２倍程度にすることが必要である。この場合には、膜厚が増加することで高い皮膜応力によりクラックが発生した。
【００７３】
このように、樹脂めっきにおいて、ニッケルめっきの代替として銅−スズ合金めっきを使用した場合、外観、耐食性、耐摩耗性の全てを満足することは困難である。
【００７４】
これに対して、実施例１〜４で示した光沢硫酸銅めっき上に直接３価クロムめっきを行い、続いて６価クロムめっきを行った場合では、耐食性、耐磨耗性を満足させるための膜厚を厚くすることが必要であるが、外観、耐食性、耐磨耗性を満足することが可能である。
【００７５】
加えて、比較的浴寿命が短く、管理が難しい銅−スズ合金めっきを使用することなく、ニッケルめっきを使用しない簡単な皮膜構造により生産コストも低減できる。
【図面の簡単な説明】
【００７６】
【図１】光沢硫酸銅めっきの概略工程を示す図である。
【図１】
2010084224.tif 000003